(57)【要約】本発明の課題は、熱可塑性樹脂の剛性を改良するために無機質充填材を配合するに際し、無機質充填材による耐衝撃性および表面平滑性の悪化を防止する。本発明は、（ａ）ポリフェニレンエーテル系樹脂および必要によりスチレン系樹脂１０〜９３重量％、（ｂ）官能基を有するスチレン系熱可塑性エラストマー２〜２０重量％および（ｃ）シラン化合物で表面処理された無機質充填剤５〜６０重量％とから成るポリフェニレンエーテル系樹脂組成物。【特許請求の範囲】
【請求項１】
（ａ）ポリフェニレンエーテル系樹脂および必要によりスチレン系樹脂１０〜９３重量％、（ｂ）イミダゾリジノン化合物で変性されたスチレン系熱可塑性エラストマー２〜２０重量％および（ｃ）シラン化合物で表面処理された無機質充填剤５〜６０重量％からなるポリフェニレンエーテル系樹脂組成物。
【請求項２】
成分（ｃ）の無機質充填材がメルカプトシラン化合物で表面処理されたミネラルフィラーである請求の範囲第１項に記載のポリフェニレンエーテル系樹脂組成物。
【請求項３】
成分（ｃ）の無機質充填材がメルカプトシラン化合物で表面処理されたクレーである請求の範囲第１項または第２項に記載のポリフェニレンエーテル系樹脂組成物。
【請求項４】
成分（ａ）および成分（ｃ）のみからなる樹脂組成物よりも高い耐衝撃強度および破断伸びを有する請求の範囲第１項〜第３項のいずれかに記載のポリフェニレンエーテル系樹脂組成物。
【請求項５】
請求の範囲第１項〜第４項のいずれかに記載の樹脂組成物１００重量部および（ｄ）芳香族燐酸エステル系難燃剤５〜３０重量部からなるポリフェニレンエーテル系樹脂組成物。
【発明の詳細な説明】
【技術分野】  本発明は、剛性、耐衝撃性および表面平滑性に優れる無機質充填材で強化されたポリフェニレンエーテル系樹脂組成物に関する。
【背景技術】  ポリフェニレンエーテル系樹脂は軽量性、易加工性あるいは電気絶縁性等に優れるため自動車分野、家電分野あるいはＯＡ機器分野等に広く用いられている。ポリフェニレンエーテル系樹脂の欠点は金属に較べて剛性が低いことであり、剛性を上げるために無機質充填材を配合する手法が一般に用いられる。ポリフェニレンエーテル系樹脂に無機質充填材を添加した場合、剛性あるいは機械的強度は向上するが、耐衝撃性および表面平滑性の低下が伴う。ポリフェニレンエーテル系樹脂は非晶性樹脂であるため表面平滑性および耐衝撃性の低下度合いがナイロン樹脂やポリエステル樹脂等の結晶性樹脂に較べて極端に大きいために特に問題である。
ポリフェニレンエーテル樹脂にスチレン−ブタジエン−スチレン三元ブロック共重合体や該共重合体の水添物のような耐衝撃性改良剤と特定の粒径と表面積を持つクレーを配合することで強靱性を備えた材料を得る技術が開示されている（特許文献１参照）。しかし、かかる技術ではクレーによる強靱性および表面平滑性の低下を十分には回避できない。
熱可塑性樹脂に無機質充填材を配合するに際し、無機質充填材粒子の界面の３０％以上が弾性重合体と接するように配合することで剛性と耐衝撃性のバランスを改良する技術が開示されている（特許文献２参照）。無機質充填材粒子の界面に弾性重合体を接触させる方法の具体例として、γ−グリシドキシプロピルトリメトキシシランまたはγ−（２−アミノエチル）アミノプロピルトリメトキシシランで表面処理したタルクと無水マレイン酸変性エチレン−プロピレン共重合体またはシラン変性エチレン−エチルアクリレート共重合体とを予め溶液または溶融状態で混合した後、ナイロン６あるいはポリブチレンテレフタレートである熱可塑性樹脂と一緒に溶融混練する方法が記述されている。この場合、無機質充填材、弾性重合体および熱可塑性樹脂とを同時に溶融混練したのでは目的とする効果がでていない。特許文献２の本文中に熱可塑性樹脂の例としてポリフェニレンエーテル樹脂が記載されてはいるが、実施例からも分かるように実体はナイロン６、ポリブチレンテレフタレートの如き結晶性樹脂の改良技術であり、無機質充填材による表面平滑性および耐衝撃性の低下度合いが結晶性樹脂較べて極端に大きい非晶性樹脂の剛性、耐衝撃性および表面平滑性のバランスを向上させる技術にはなっていない。加えて、無機質充填材と弾性重合体を予め溶液状態で混合することは溶媒を使った弾性重合体の溶解や溶媒の除去に時間と多くの費用を要するために好ましくない。無機質充填材と弾性重合体を予め溶融混練する方法もこのための費用を必要とする上に、場合によっては弾性重合体の熱劣化による耐衝撃性の悪化を伴うために好ましくない。
一級または二級のアミノ基を有する水添された共役ジエン化合物−芳香族ビニル化合物ブロック共重合体と、非極性重合体、極性重合体および充填材の少なくとも１種とからなる構成により衝撃強度、機械的強度、粘着性および外観のバランスを改良する技術が開示されている（特許文献３参照）。特許文献３の本文中に非極性重合体の例としてポリフェニレンエーテル樹脂が、充填材の例としてカオリン等の無機質充填材がシラン処理品でも良いとして記載されてはいるが、実施例からも分かるように実体はポリエチレンテレフタレート、ポリプロピレン、ポリアミド、ポリプロピレンとポリメチルメタクリレートのブレンド物の如き結晶性樹脂の改良技術である上に、無機質充填材の配合例もなく、ポリフェニレンエーテル樹脂と無機質充填材とを主体とする樹脂組成物の改良技術を示すものではない。
［特許文献１］  特表昭５７−５０２０６３号公報
［特許文献２］  特開平８−５３６２４号公報
［特許文献３］  欧州特許１２４５５８５Ａ２号公報
【発明の開示】
本発明は、自動車分野、家電分野あるいはＯＡ機器分野等に有効に使用できる、剛性、耐衝撃性および表面平滑性に優れる無機質充填材で強化されたポリフェニレンエーテル系樹脂組成物を提供することを目的に行った。
本発明者らは、ポリフェニレンエーテル系樹脂とスチレン系熱可塑性エラストマーとよりなる樹脂組成物が本来持つ耐衝撃性や表面平滑性を殆ど損なうことなく剛性を賦与することを目的に鋭意検討を重ねた。その結果、ポリフェニレンエーテル系樹脂にイミダゾリジノン化合物で変性されたスチレン系熱可塑性エラストマーおよびシラン化合物で表面処理した無機質充填材を配合することで耐衝撃性および剛性が向上し、無機質充填材の添加によって通常生ずる表面平滑性の低下が大幅に抑えられ、ＩＺＯＤ衝撃値や破断伸びは無機質充填材を配合してないものと比較してむしろ向上することを発見して目的を達成した。
即ち本発明は、（ａ）ポリフェニレンエーテル系樹脂および必要によりスチレン系樹脂１０〜９３重量％、（ｂ）イミダゾリジノン化合物で変性されたスチレン系熱可塑性エラストマー２〜２０重量％および（ｃ）シラン化合物で表面処理された無機質充填剤５〜６０重量％とからなる剛性、耐衝撃性および表面平滑に優れたポリフェニレンエーテル系樹脂組成物を提供するものである。
【発明を実施するための最良の形態】  本発明の成分（ａ）であるポリフェニレンエーテル系樹脂とは、次に示す一般式（１ａ）（及び（１ｂ））
2004016692.tif 000002
（式中、Ｒ１，Ｒ２，Ｒ３，Ｒ４，Ｒ５，Ｒ６は炭素数１〜４のアルキル基、アリール基、ハロゲン、水素等の一価の残基であり、Ｒ５，Ｒ６は同時に水素ではない）
を構成単位とする単独重合体（あるいは共重合体）が使用できる。
ポリフェニレンエーテル系樹脂の単独重合体の代表例としては、ポリ（２，６−ジメチル−１，４−フェニレン）エーテル、ポリ（２−メチル−６−エチル−１，４−フェニレン）エーテル、ポリ（２，６−ジエチル−１，４−フェニレン）エーテル、ポリ（２−エチル−６−ｎ−プロピル−１，４−フェニレン）エーテル、ポリ（２，６−ジ−ｎ−プロピル−１，４−フェニレン）エーテル、ポリ（２−メチル−６−ｎ−ブチル−１，４−フェニレン）エーテル、ポリ（２−エチル−６−イソプロピル−１，４−フェニレン）エーテル、ポリ（２−メチル−６−クロロエチル−１，４−フェニレン）エーテル、ポリ（２−メチル−６−ヒドロキシエチル−１，４−フェニレン）エーテル、ポリ（２−メチル−６−クロロエチル−１，４−フェニレン）エーテル等のホモポリマーが挙げられる。
ポリフェニレンエーテル共重合体は、２，６−ジメチルフェノールと２，３，６−トリメチルフェノールとの共重合体あるいはｏ−クレゾールとの共重合体あるいは２，３，６−トリメチルフェノール及びｏ−クレゾールとの共重合体等、ポリフェニレンエーテル構造を主体としてなるポリフェニレンエーテル共重合体を包含する。
また、本発明のポリフェニレンエーテル系樹脂中には、本発明の主旨に反しない限り、従来ポリフェニレンエーテル樹脂中に存在させてもよいことが提案されている他の種々のフェニレンエーテルユニットを部分構造として含んでいても構わない。少量共存させることができるフェニレンエーテルユニットの例としては、特開平１−２９７４２８号公報及び特開昭６３−３０１２２２号公報に記載されている２−（ジアルキルアミノメチル）−６−メチルフェニレンエーテルユニットや、２−（Ｎ−アルキル−Ｎ−フェニルアミノメチル）−６−メチルフェニレンエーテルユニット等が挙げられる。
また、ポリフェニレンエーテル樹脂の主鎖中にジフェノキノン等が少量結合されていてもよい。
成分（ａ）として必要により用いられるスチレン系樹脂とは、スチレン系化合物、スチレン系化合物と共重合可能な化合物をゴム質重合体存在または非存在下に重合して得られる重合体である。
スチレン系化合物とは、一般式（２）で表される化合物を意味する。
2004016692.tif 000003
（式中、Ｒは水素、低級アルキルまたはハロゲンを示し、Ｚはビニル、水素、ハロゲン及び低級アルキルよりなる群から選択され、ｐは０〜５の整数である。）
これらの具体例としては、スチレン、α−メチルスチレン、２，４−ジメチルスチレン、モノクロロスチレン、ｐ−メチルスチレン、ｐ−ｔｅｒｔ−ブチルスチレン、エチルスチレン等が挙げられる。また、スチレン系化合物と共重合可能な化合物としては、メチルメタクリレート、エチルメタクリレート等のメタクリル酸エステル類；アクリロニトリル、メタクリロニトリル等の不飽和ニトリル化合物類；無水マレイン酸等の酸無水物等が挙げられ、スチレン系化合物と共に使用される。また、ゴム質重合体としては共役ジエン系ゴムおよび共役ジエンと芳香族ビニル化合物のコポリマーまたはこれらの水添物あるいはエチレン−プロピレン共重合体系ゴム等が挙げられる。本発明のために特に好適なポリスチレン系樹脂はポリスチレンおよびゴム強化ポリスチレンである。しかし、シンジオタクチックポリスチレンの如き結晶性のポリスチレンはポリフェニレンエーテル樹脂との相溶性が乏しいために好ましくない。
本発明において、成分（ａ）中のスチレン系樹脂は成形加工をより容易にするため耐熱温度を下げる目的で主に添加される。従って、その要求がないときには添加する必要がない。
本発明の成分（ｂ）を構成するスチレン系熱可塑性エラストマーとは、ポリスチレンブロックとゴム中間ブロックとを有するブロック共重合体であり、ゴム中間ブロックとしてはポリブタジエン、ポリイソプレン、ポリ（エチレン・ブチレン）、ポリ（エチレン・プロピレン）、ビニル−ポリイソプレン等が挙げられる。ゴム中間ブロックはこれらの組み合わせであっても良い。配列様式はリニアタイプでもラジアルタイプでも良い。またポリスチレンブロックとゴム中間ブロックにより構成されるブロック構造は二型、三型、四型の何れであっても良い。本発明の目的のために特に好適なのはポリスチレン−ポリ（エチレン・ブチレン）−ポリスチレン構造で構成される三型のリニアタイプのブロック共重合体であるが、ゴム中間ブロック中に３０重量％を超えない範囲でブタジエン単位が含まれたものであっても良い。
本発明の成分（ｂ）を構成する熱可塑性エラストマーを変性するために用いられるイミダゾリジノン化合物としては、例えば、１、３−ジエチル−２−イミダゾリジノン、１，３−ジメチル−２−イミダゾリジノン、１，３−ジプロピル−２−イミダゾリジノン、１−メチル−３−エチル−２−イミダゾリジノン、１−メチル−３−プロピル−２−イミダゾリジノン、１−メチル−３−ブチル−２−イミダゾリジノン、１−メチル−３−（２−メトキシエチル）−２−イミダゾリジノン、１−メチル−３−（２−エトキシエチル）−２−イミダゾリジノン、１，３−ジ−（２−エトキシエチル）−２−イミダゾリジノン、１，３−ジメチルエチレンチオウレア、Ｎ，Ｎ‘−ジエチルプロピレンウレア、Ｎ−メチル−Ｎ’−エチルプロピレンウレア、１，３−ジメチル−３，４，５，６−テトラヒドロ−２（１Ｈ）−ピリミジノン等が挙げられ、中でも１，３−ジメチル−２−イミダゾリジノンが好ましい。
本発明の成分（ｃ）を構成する無機質充填材は熱可塑性樹脂を強化するために一般的に用いられるものである。その具体例としては、ガラスフィラー、シリカ、ワラストナイト、アルミナ、タルク、マイカ、クレー類、酸化チタン、亜鉛華、酸化鉄、炭酸カルシウム、硫酸バリウム等が挙げられる。中でも本発明の目的のために好適なのはシリカ、タルク、マイカおよびクレー類等のミネラルフィラー類であり、特に好適なのは一次粒子の平均径が０．５μｍ以下のクレー類である。
無機質充填材の形状は特に限定されるものではなく、繊維状、鱗片状、針状、粒状のいずれであっても良いが、表面平滑性の観点からは非繊維状のものが好ましい。無機質充填剤は要求する物性バランスを満足するために二種以上を併用することもできる。
本発明の成分（ｃ）において無機質充填材を表面処理するに用いられるシラン化合物は通常ガラスフィラーやミネラルフィラー等を表面処理するに用いられるものである。その具体例としては、ビニルトリクロルシラン、ビニルトリエトキシシラン、γ−メタクリロキシプロピルトリメトキシシラン等のビニルシラン化合物、γ−グリシドキシプロピルトリメトキシシラン等のエポキシシラン化合物、ビス−（３−トリエトキシシリルプロピル）テトラサルファイド等の硫黄系シラン化合物、γ−メルカプトプロピルトリメトキシシラン等のメルカプトシラン化合物、γ−アミノプロピルトリエトキシシラン、Ｎ−フェニル−γ−アミノプロピルトリメトキシシラン等のアミノシラン化合物等が挙げられる。シラン化合物は単独で用いても二種以上を併用しても良い。また異なるシラン化合物で表面処理した無機充填材を混合して用いることもできる。本発明の目的のために特に好適なのはメルカプトシラン化合物または該化合物を主体とするものである。
本発明の成分（Ｃ）の好適なものとしてはメルカプトシラン化合物で表面処理されたミネラルフィラーが挙げられ、更に好適なものとしてはメルカプトシラン化合物で表面処理されたクレーが挙げられる。
本発明において、成分（ｂ）が１，３−ジメチル−２−イミダゾリノン化合物で変性されたスチレン系熱可塑性エラストマーであり、成分（ｃ）がメルカプトシラン化合物で表面処理されたクレーである場合に最も優れた物性バランスを持つポリフェニレンエーテル系樹脂組成物を得ることができる。
本発明のポリフェニレンエーテル系樹脂組成物には、目的に応じて、成分（ｄ）として芳香族燐酸エステル系難燃剤が添加されてもよい。芳香族燐酸エステル系難燃剤は特に限定されるものではないが、トリフェニルホスフェート、トリクレジルホスフェート、トリキシレニルホスフェート、クレジルジフェニルホスフェート、キシレニルジフェニルホスフェート、ジキシレニルフェニルホスフェート、ヒドロキシノンビスフェノール、レゾルシノールビスホスフェート、ビスフェノールＡビスホスフェート等のトリフェニル置換タイプの燐酸エステル類が好適に用いられる。これらは単独でも二種以上組み合わせて用いても良い。
本発明において、成分（ｂ）であるイミダゾリジノン化合物で変性されたスチレン系熱可塑性エラストマーの添加量は、２〜２０重量％の範囲より選ばれる。樹脂組成物の耐衝撃性および表面平滑性の観点から２重量％以上であることが好ましく、樹脂組成物の剛性、機械的強度および成型品の層剥離防止の観点から２０重量％以下であることが好ましい。
本発明において、成分（ｃ）のシラン化合物で表面処理された無機質充填剤の添加量は５〜６０重量％の範囲より選ばれる。樹脂組成物の剛性および機械的強度の観点から５重量％以上が好ましく、耐衝撃性および表面平滑性の観点から６０重量％以下が好ましい。
成分（ｄ）である芳香族燐酸エステル系難燃剤の添加量は、本発明のポリフェニレンエーテル系樹脂組成物１００重量部に対して５〜３０重量部の範囲より選ばれる。難燃性の観点から５重量部以上が好ましく、耐熱性の観点から３０重量部以下が好ましい。
本発明の樹脂組成物には必要に応じて酸化防止剤、紫外線吸収剤、熱安定剤等の安定剤類や可塑剤、帯電防止剤、着色剤、離型剤等も添加することができる。
本発明の組成物の調整方法は特に限定されるものではないが、組成物を大量に安定して製造するには押出機が好適に用いられ、特に少なくとも２ヶ所の供給口を備えた二軸押出機が好適に用いられる。
各成分のすべてを押出機の第１供給口より供給して溶融混練することができるが、これらの成分を第１供給口と第２供給口に適宜分けて供給することも可能である。なお、成分（ｄ）は第２供給口より供給することが好ましい。
本発明の樹脂組成物は１回の溶融混練で得られることが好ましい。前述の特許文献２（特開平８−５３６２４号）で開示されるような方法（予め成分（ｂ）と成分（ｃ）を溶融混練してペレットを得た後にさらに樹脂と溶融混練する）は、場合によっては成分（ｂ）が熱劣化することがあり、好ましくない。
本発明のポリフェニレンエーテル系樹脂組成物は剛性が高く、かつ表面平滑性に優れる。無機質充填材を添加すると表面平滑性が悪化するのが普通であるが、本願発明の樹脂組成物は表面平滑性がよく、耐衝撃性や破断伸びは無機質充填材を添加しない樹脂組成物よりもむしろ向上する。このため、本発明のポリフェニレンエーテル系樹脂組成物はポリフェニレンエーテル系樹脂の長所を備え、かつ剛性、耐衝撃性および表面平滑性のバランスに優れており、自動車分野、家電分野あるいはＯＡ機器分野等の成形材料として極めて有用である。
【実施例】  以下、実施例に基づき本発明を詳細に説明するが、本発明がこれらの例によって何ら限定されるものではない。尚、以下の用いる部は重量部であり％は重量％である。
実施例および比較例に示す各物性は組成物をペレット化して射出成形して得た試験片に付き、以下の測定法により測定したものである。
（１）落錘衝撃強さ（耐衝撃性）
５０ｍｍ×９０ｍｍ×２．５ｍｍ（厚さ）の平板を用い、東洋精機（株）製の落錘グラフィックインパクトテスターにより２３℃における破壊時の全吸収エネルギーを測定。
（２）ノッチ付ＩＺＯＤ衝撃値（耐衝撃性）
ＡＳＴＭ  Ｄ２５６に基づき２３℃にて測定。
（３）曲げ弾性率（剛性）
ＡＳＴＭ  Ｄ７９０に基づき２３℃にて測定。
（４）破断伸び
ＡＳＴＭ  Ｄ６３８に基づき２３℃にて測定。
（５）グロス（表面平滑性）
５０ｍｍ×９０ｍｍ×２．５ｍｍ（厚さ）の平板を用い、（株）村上色彩技術研究所製のグロスメーターＧＭ−２６Ｄにより平板中央のグロスを測定。
使用した原材料は下記の通りである。
（ａ）ポリフェニレンエーテル系樹脂、スチレン系樹脂
（ａ−１）：固有粘度（クロロホルム溶媒で３０℃にて測定）が０．４３ｄｌ／ｇのポリマー片末端鎖がフェノール性水酸基を有するポリ（２，６−ジメチル−１，４−フェニレン）エーテル。
（ａ−２）：ＰＳジャパン（株）製ゴム強化ポリスチレンＨ９３０２
（ｂ）スチレン系熱可塑性エラストマー
（ｂ−１）：官能基を有しないスチレン系熱可塑性エラストマー
旭化成（株）製タフテックＨ１０４１
（ｂ−２）：カルボニル基を有するスチレン系熱可塑性エラストマー
旭化成（株）製タフテックＨ１０４１を１００部、無水マレイン酸１．０部および日本油脂（株）製パーブチルＤ０．５部を均一に混合した後、押出機を用いて２６０℃にて溶融混練することで官能基を有するスチレン系熱可塑性エラストマーを得た。ナトリウムメチラートを用いた滴定法によって求めたＨ１０４１に対する無水マレイン酸の付加量は０．４部であった。
（ｂ−３）：イミダゾリジノン化合物で変性されたスチレン系熱可塑性エラストマー
窒素ガスで置換した攪拌機付きリアクターのシクロヘキサン溶剤中で、ｎ−ブチルリチウムを重合開始剤として用い、数平均分子量が４００００、結合スチレン３０重量％、ブタジエンの１，２−ビニル結合量が３８％のポリスチレン−ポリブタジエン−ポリスチレンの構造で、ポリマー鎖末端がリビングリチウムイオン構造を示すブロック共重合体を重合した。重合終了後、使用したｎ−ブチルリチウム量から重合体溶液中に存在するリチウムイオンに対して１．５倍モルの１，３−ジメチル−２−イミダゾリジノンを加え９５℃にて１０分間反応させた後、米国特許第４５０１８５７号に記載された方法にて水素添加反応をポリブタジエン部分のエチレン製不飽和結合量が２０％未満になるまで定量的に継続して実施し、水素添加率８１．６％のポリマーを得た。この水添反応後のポリマー溶液に熱劣化安定剤として２，６−ジ−ｔｅｒｔ−ブチル−ｐ−クレゾールをポリマー１００ｇに対して０．３部添加し、溶剤であるシクロヘキサンを加熱除去し、ポリスチレン−水素添加されたポリブタジエン−ポリスチレンの構造を有し、該ポリスチレン鎖末端に２級アミンが付加したスチレン系熱可塑性エラストマーを得た。
（ｃ）無機質充填剤
（ｃ−１）：表面処理していない平均粒子径０．２μｍのクレー
米国Ｊ．Ｍ．Ｈｕｂｅｒ社製ポリフィルＨＧ９０
（ｃ−２）：メルカプトシラン化合物で表面処理した平均粒子径０．２μｍのクレー
米国Ｊ．Ｍ．Ｈｕｂｅｒ社製ニューキャップ２９０
（ｃ−３）：アミノシラン化合物で表面処理した平均粒子径０．２μｍのクレー
米国Ｊ．Ｍ．Ｈｕｂｅｒ社製ニューロック３９０
（ｄ）芳香族燐酸エステル系難燃剤
（ｄ−１）：ビスフェノールＡビスジフェニルホスフェート  大八化学（株）製ＣＲ７４１
使用した押出機は下記のものである。
独国Ｗｅｒｎｅｒ＆Ｐｆｌｅｉｄｅｒｅｒ社製ベントポート付きＺＳＫ２５二軸押出機。
【実施例１】  ポリフェニレンエーテル樹脂（ａ−１）、スチレン系熱可塑性エラストマー（ｂ−３）、無機質充填材（ｃ−２）および２，６−ジ−ｔ−ブチル−４−メチルフェノール（ＢＨＴ）を二軸押出機の駆動側供給口より供給し、芳香族燐酸エステル系難燃剤（ｄ−１）を押出機の側面の供給口より供給してシリンダー温度３００℃、スクリュー回転数２５０ｒｐｍで溶融混練して樹脂組成物を得た。該樹脂組成物の物性試験結果を表１に示す。
【実施例２】  無機質充填剤を（ｃ−３）に替えた以外は実施例１を繰り返して樹脂組成物を得た。該樹脂組成物の物性試験結果を表１に示す。
［比較例１］
スチレン系熱可塑性エラストマーを（ｂ−１）に替えた以外は実施例１を繰り返して樹脂組成物を得た。該樹脂組成物の物性試験結果を表１に示す。
［比較例２］
無機質充填剤を（ｃ−１）に替えた以外は実施例１を繰り返して樹脂組成物を得た。該樹脂組成物の物性試験結果を表１に示す。
［比較例３］
スチレン系熱可塑性エラストマーを（ｂ−２）に替えた以外は実施例２を繰り返して樹脂組成物を得た。該樹脂組成物の物性試験結果を表１に示す。
2004016692.tif 000004
［比較例４］
無機質充填剤（ｃ−３）を添加せずに実施例１を繰り返して樹脂組成物を得た。該樹脂組成物の物性試験結果を表２に示す。
【実施例３】  ポリフェニレンエーテル樹脂（ａ−１）の内の一部を押出機の側面の供給口より供給した以外は実施例１を繰り返して樹脂組成物を得た。該樹脂組成物の物性試験結果を表２に示す。
【実施例４】  ポリフェニレンエーテル樹脂（ａ−１）、スチレン系樹脂（ａ−２）、スチレン系熱可塑性エラストマー（ｂ−３）、無機質充填材（ｃ−３）およびＢＨＴを二軸押出機の駆動側供給口より供給してシリンダー温度３００℃、スクリュー回転数２５０ｒｐｍで溶融混練して樹脂組成物を得た。該樹脂組成物の物性試験結果を表２に示す。
［比較例５］
スチレン系熱可塑性エラストマーを（ｂ−１）に替えた以外は実施例４を繰り返して樹脂組成物を得た。該樹脂組成物の物性試験結果を表２に示す。
［比較例６］
表２に示す組成に替えた以外は実施例４を繰り返して樹脂組成物を得た。該樹脂組成物の物性試験結果を表２に示す。尚、該組成物の成型品を引っ張り試験した後の破断面には層剥離が見られた。
2004016692.tif 000005
本発明を詳細にまた特定の実施態様を参照して説明したが、本発明の精神と範囲を逸脱することなく様々な変更や修正を加えることができることは当業者にとって明らかである。
本出願は、２００２年８月１３日出願の日本特許出願（特願２００２−２３５５５３）、２００３年２月２６日出願の日本特許出願（特願２００３−０４８７５２）、２００３年３月３日出願の日本特許出願（特願２００３−０５５１３９）、に基づくものであり、その内容はここに参照として取り込まれる。
【産業上の利用可能性】  本発明のポリフェニレンエーテル系樹脂組成物は、剛性および表面平滑性に優れ、かつ耐衝撃性にも優れることから、自動車分野、家電分野あるいはＯＡ機器分野等で筐体類や外装部品等に有効に利用できる。
【手続補正書】
【提出日】平成17年7月8日(2005.7.8)
【手続補正１】
【補正対象書類名】特許請求の範囲
【補正対象項目名】全文
【補正方法】変更
【補正の内容】
【特許請求の範囲】
【請求項１】
（ａ）ポリフェニレンエーテル系樹脂、または該樹脂とスチレン系樹脂との混合物２０〜９３重量％、（ｂ）イミダゾリジノン化合物で変性されたスチレン系熱可塑性エラストマー２〜２０重量％および（ｃ）シラン化合物で表面処理された無機質充填剤５〜６０重量％からなるポリフェニレンエーテル系樹脂組成物。
【請求項２】
成分（ｃ）の無機質充填剤が、メルカプトシラン化合物で表面処理されたミネラルフィラーである請求項１に記載のポリフェニレンエーテル系樹脂組成物。
【請求項３】
成分（ｃ）の無機質充填剤が、メルカプトシラン化合物で表面処理されたクレーである請求項１または２に記載のポリフェニレンエーテル系樹脂組成物。
【請求項４】
成分（ａ）および成分（ｃ）のみからなる樹脂組成物よりも高い耐衝撃強度および破断伸びを有する請求項１〜３のいずれかに記載のポリフェニレンエーテル系樹脂組成物。
【請求項５】
請求項１〜４のいずれかに記載のポリフェニレンエーテル系樹脂組成物１００重量部および（ｄ）芳香族燐酸エステル系難燃剤５〜３０重量部からなるポリフェニレンエーテル系樹脂組成物。
【手続補正２】
【補正対象書類名】明細書
【補正対象項目名】全文
【補正方法】変更
【補正の内容】
【発明の詳細な説明】
【技術分野】
【０００１】
本発明は、剛性、耐衝撃性および表面平滑性に優れる無機質充填剤で強化されたポリフェニレンエーテル系樹脂組成物に関する。
【背景技術】
【０００２】
ポリフェニレンエーテル系樹脂は軽量性、易加工性あるいは電気絶縁性等に優れるため自動車分野、家電分野あるいはＯＡ機器分野等に広く用いられている。ポリフェニレンエ
ーテル系樹脂の欠点は金属に較べて剛性が低いことであり、剛性を上げるために無機質充填剤を配合する手法が一般に用いられる。ポリフェニレンエーテル系樹脂に無機質充填剤を添加した場合、剛性あるいは機械的強度は向上するが、耐衝撃性および表面平滑性の低下が伴う。ポリフェニレンエーテル系樹脂は非晶性樹脂であるため表面平滑性および耐衝撃性の低下度合いがナイロン樹脂やポリエステル樹脂等の結晶性樹脂に較べて極端に大きいために特に問題である。
【０００３】
ポリフェニレンエーテル樹脂にスチレンーブタジエンースチレン三元ブロック共重合体や該共重合体の水添物のような耐衝撃性改良剤と特定の粒径と表面積を持つクレーを配合することで強靱性を備えた材料を得る技術が開示されている（特許文献１参照）。しかし、かかる技術ではクレーによる強靱性および表面平滑性の低下を十分には回避できない。
【０００４】
熱可塑性樹脂に無機質充填剤を配合するに際し、無機質充填剤粒子の界面の３０％以上が弾性重合体と接するように配合することで剛性と耐衝撃性のバランスを改良する技術が開示されている（特許文献２参照）。無機質充填剤粒子の界面に弾性重合体を接触させる方法の具体例として、γ−グリシドキシプロピルトリメトキシシランまたはγ−（２−アミノエチル）アミノプロピルトリメトキシシランで表面処理したタルクと無水マレイン酸変性エチレン−プロピレン共重合体またはシラン変性エチレンーエチルアクリレート共重合体とを予め溶液または溶融状態で混合した後、ナイロン６あるいはポリブチレンテレフタレートである熱可塑性樹脂と一緒に溶融混練する方法が記述されている。この場合、無機質充填剤、弾性重合体および熱可塑性樹脂とを同時に溶融混練したのでは目的とする効果がでていない。特許文献２の本文中に熱可塑性樹脂の例としてポリフェニレンエーテル樹脂が記載されてはいるが、実施例からも分かるように実体はナイロン６、ポリブチレンテレフタレートの如き結晶性樹脂の改良技術であり、無機質充填剤による表面平滑性および耐衝撃性の低下度合いが結晶性樹脂較べて極端に大きい非晶性樹脂の剛性、耐衝撃性および表面平滑性のバランスを向上させる技術にはなっていない。加えて、無機質充填剤と弾性重合体を予め溶液状態で混合することは溶媒を使った弾性重合体の溶解や溶媒の除去に時間と多くの費用を要するために好ましくない。無機質充填剤と弾性重合体を予め溶融混練する方法もこのための費用を必要とする上に、場合によっては弾性重合体の熱劣化による耐衝撃性の悪化を伴うために好ましくない。
【０００５】
一級または二級のアミノ基を有する水添された共役ジエン化合物−芳香族ビニル化合物ブロック共重合体と、非極性重合体、極性重合体および充填剤の少なくとも１種とからなる構成により衝撃強度、機械的強度、粘着性および外観のバランスを改良する技術が開示されている（特許文献３参照）。特許文献３の本文中に非極性重合体の例としてポリフェニレンエーテル樹脂が、充填剤の例としてカオリン等の無機質充填剤がシラン処理品でも良いとして記載されてはいるが、実施例からも分かるように実体はポリエチレンテレフタレート、ポリプロピレン、ポリアミド、ポリプロピレンとポリメチルメタクリレートのブレンド物の如き結晶性樹脂の改良技術である上に、無機質充填剤の配合例もなく、ポリフェニレンエーテル樹脂と無機質充填剤とを主体とする樹脂組成物の改良技術を示すものではない。
【０００６】
【特許文献１】特表昭５７―５０２０６３号公報
【特許文献２】特開平８−５３６２４号公報
【特許文献３】欧州特許１２４５５８５Ａ２号公報
【発明の開示】
【０００７】
本発明は、自動車分野、家電分野あるいはＯＡ機器分野等に有効に使用できる、剛性、耐衝撃性および表面平滑性に優れる無機質充填剤で強化されたポリフェニレンエーテル系樹脂組成物を提供することを目的に行った。
本発明者らは、ポリフェニレンエーテル系樹脂とスチレン系熱可塑性エラストマーとよりなる樹脂組成物が本来持つ耐衝撃性や表面平滑性を殆ど損なうことなく剛性を賦与することを目的に鋭意検討を重ねた。その結果、ポリフェニレンエーテル系樹脂にイミダゾリジノン化合物で変性されたスチレン系熱可塑性エラストマーおよびシラン化合物で表面処理した無機質充填剤を配合することで耐衝撃性および剛性が向上し、無機質充填剤の添加によって通常生ずる表面平滑性の低下が大幅に抑えられ、ＩＺＯＤ衝撃値や破断伸びは無機質充填剤を配合してないものと比較してむしろ向上することを発見して目的を達成した。
【０００８】
即ち本発明は、（ａ）ポリフェニレンエーテル系樹脂、または該樹脂とスチレン系樹脂との混合物２０〜９３重量％、（ｂ）イミダゾリジノン化合物で変性されたスチレン系熱可塑性エラストマー２〜２０重量％および（ｃ）シラン化合物で表面処理された無機質充填剤５〜６０重量％とからなる剛性、耐衝撃性および表面平滑に優れたポリフェニレンエーテル系樹脂組成物を提供するものである。
【発明を実施するための最良の形態】
【０００９】
本発明の成分（ａ）であるポリフェニレンエーテル系樹脂とは、次に示す一般式（１ａ）及び（（１ｂ））を構成単位とする単独重合体（あるいは共重合体）が使用できる。
【００１０】
【化１】
2004016692.tif 000006
（式中、Ｒ１、Ｒ２、Ｒ３、Ｒ４、Ｒ５、Ｒ６は炭素数１〜４のアルキル基、アリール基、ハロゲン、水素等の一価の残基であり、Ｒ５、Ｒ６は同時に水素ではない）
【００１１】
ポリフェニレンエーテル系樹脂の単独重合体の代表例としては、ポリ（２，６−ジメチル−１，４−フェニレン）エーテル、ポリ（２−メチル−６−エチル−１，４−フェニレン）エーテル、ポリ（２，６−ジエチル−１，４−フェニレン）エーテル、ポリ（２−エチル−６−ｎ−プロピル−１，４−フェニレン）エーテル、ポリ（２，６−ジ−ｎ−プロピル−１，４−フェニレン）エーテル、ポリ（２−メチル−６−ｎ−ブチル−１，４−フェニレン）エーテル、ポリ（２−エチル−６−イソプロピル−１，４−フェニレン）エーテル、ポリ（２−メチル−６−クロロエチル−１，４−フェニレン）エーテル、ポリ（２−メチル−６−ヒドロキシエチル−１，４−フェニレン）エーテル、ポリ（２−メチル−６−クロロエチル−１，４−フェニレン）エーテル等のホモポリマーが挙げられる。
【００１２】
ポリフェニレンエーテル共重合体は、２，６−ジメチルフェノールと２，３，６−トリメチルフェノールとの共重合体あるいはｏ−クレゾールとの共重合体あるいは２，３，６
−トリメチルフェノール及びｏ−クレゾールとの共重合体等、ポリフェニレンエーテル構造を主体としてなるポリフェニレンエーテル共重合体を包含する。
【００１３】
また、本発明のポリフェニレンエーテル系樹脂中には、本発明の主旨に反しない限り、従来ポリフェニレンエーテル樹脂中に存在させてもよいことが提案されている他の種々のフェニレンエーテルユニットを部分構造として含んでいても構わない。少量共存させることができるフェニレンエーテルユニットの例としては、特開平１−２９７４２８号公報及び特開昭６３−３０１２２２号公報に記載されている２−（ジアルキルアミノメチル）−６−メチルフェニレンエーテルユニットや、２−（Ｎ−アルキル−Ｎ−フェニルアミノメチル）−６−メチルフェニレンエーテルユニット等が挙げられる。
また、ポリフェニレンエーテル樹脂の主鎖中にジフェノキノン等が少量結合されていてもよい。
【００１４】
成分（ａ）として必要により用いられるスチレン系樹脂とは、スチレン系化合物、スチレン系化合物と共重合可能な化合物をゴム質重合体存在または非存在下に重合して得られる重合体である。
スチレン系化合物とは、一般式（２）で表される化合物を意味する。
【００１５】
【化２】
2004016692.tif 000007
（式中、Ｒは水素、低級アルキルまたはハロゲンを示し、Ｚはビニル、水素、ハロゲン及び低級アルキルよりなる群から選択され、ｐは０〜５の整数である。）
【００１６】
これらの具体例としては、スチレン、α−メチルスチレン、２，４−ジメチルスチレン、モノクロロスチレン、ｐ−メチルスチレン、ｐ−ｔｅｒｔ−ブチルスチレン、エチルスチレン等が挙げられる。また、スチレン系化合物と共重合可能な化合物としては、メチルメタクリレート、エチルメタクリレート等のメタクリル酸エステル類；アクリロニトリル、メタクリロニトリル等の不飽和ニトリル化合物類；無水マレイン酸等の酸無水物等が挙げられ、スチレン系化合物と共に使用される。また、ゴム質重合体としては共役ジエン系ゴムおよび共役ジエンと芳香族ビニル化合物のコポリマーまたはこれらの水添物あるいはエチレン−プロピレン共重合体系ゴム等が挙げられる。本発明のために特に好適なポリスチレン系樹脂はポリスチレンおよびゴム強化ポリスチレンである。しかし、シンジオタクチックポリスチレンの如き結晶性のポリスチレンはポリフェニレンエーテル樹脂との相溶性が乏しいために好ましくない。
【００１７】
本発明において、成分（ａ）中のスチレン系樹脂は成形加工をより容易にするため耐熱温度を下げる目的で主に添加される。従って、その要求がないときには添加する必要がない。
本発明の成分（ｂ）を構成するスチレン系熱可塑性エラストマーとは、ポリスチレンブロックとゴム中間ブロックとを有するブロック共重合体であり、ゴム中間ブロックとしてはポリブタジエン、ポリイソプレン、ポリ（エチレン・ブチレン）、ポリ（エチレン・プロピレン）、ビニル−ポリイソプレン等が挙げられる。ゴム中間ブロックはこれらの組み合わせであっても良い。配列様式はリニアタイプでもラジアルタイプでも良い。またポリスチレンブロックとゴム中間ブロックにより構成されるブロック構造は二型、三型、四型
の何れであっても良い。本発明の目的のために特に好適なのはポリスチレン−ポリ（エチレン・ブチレン）−ポリスチレン構造で構成される三型のリニアタイプのブロック共重合体であるが、ゴム中間ブロック中に３０重量％を超えない範囲でブタジエン単位が含まれたものであっても良い。
【００１８】
本発明の成分（ｂ）を構成する熱可塑性エラストマーを変性するために用いられるイミダゾリジノン化合物としては、例えば、１、３−ジエチル−２−イミダゾリジノン、１，３−ジメチル−２−イミダゾリジノン、１，３−ジプロピル−２−イミダゾリジノン、１−メチル−３−エチル−２−イミダゾリジノン、１−メチル−３−プロピル−２−イミダゾリジノン、１−メチル−３−ブチル−２−イミダゾリジノン、１−メチル−３−（２−メトキシエチル）−２−イミダゾリジノン、１−メチル−３−（２−エトキシエチル）−２−イミダゾリジノン、１，３−ジ−（２−エトキシエチル）−２−イミダゾリジノン、１，３−ジメチルエチレンチオウレア、Ｎ，Ｎ‘−ジエチルプロピレンウレア、Ｎ−メチル−Ｎ’−エチルプロピレンウレア、１，３−ジメチル−３，４，５，６−テトラヒドロ−２（１Ｈ）−ピリミジノン等が挙げられ、中でも１，３−ジメチル−２−イミダゾリジノンが好ましい。
【００１９】
本発明の成分（ｃ）を構成する無機質充填剤は熱可塑性樹脂を強化するために一般的に用いられるものである。その具体例としては、ガラスフィラー、シリカ、ワラストナイト、アルミナ、タルク、マイカ、クレー類、酸化チタン、亜鉛華、酸化鉄、炭酸カルシウム、硫酸バリウム等が挙げられる。中でも本発明の目的のために好適なのはシリカ、タルク、マイカおよびクレー類等のミネラルフィラー類であり、特に好適なのは一次粒子の平均径が０．５μｍ以下のクレー類である。
無機質充填剤の形状は特に限定されるものではなく、繊維状、鱗片状、針状、粒状のいずれであっても良いが、表面平滑性の観点からは非繊維状のものが好ましい。無機質充填剤は要求する物性バランスを満足するために二種以上を併用することもできる。
【００２０】
本発明の成分（ｃ）において無機質充填剤を表面処理するに用いられるシラン化合物は通常ガラスフィラーやミネラルフィラー等を表面処理するに用いられるものである。その具体例としては、ビニルトリクロルシラン、ビニルトリエトキシシラン、γ−メタクリロキシプロピルトリメトキシシラン等のビニルシラン化合物、γ−グリシドキシプロピルトリメトキシシラン等のエポキシシラン化合物、ビス−（３−トリエトキシシリルプロピル）テトラサルファイド等の硫黄系シラン化合物、γ−メルカプトプロピルトリメトキシシラン等のメルカプトシラン化合物、γ−アミノプロピルトリエトキシシラン、Ｎ−フェニル−γ−アミノプロピルトリメトキシシラン等のアミノシラン化合物等が挙げられる。シラン化合物は単独で用いても二種以上を併用しても良い。また異なるシラン化合物で表面処理した無機充填剤を混合して用いることもできる。本発明の目的のために特に好適なのはメルカプトシラン化合物または該化合物を主体とするものである。
【００２１】
本発明の成分（ｃ）の好適なものとしてはメルカプトシラン化合物で表面処理されたミネラルフィラーが挙げられ、更に好適なものとしてはメルカプトシラン化合物で表面処理されたクレーが挙げられる。
本発明において、成分（ｂ）が１，３−ジメチル−２―イミダゾリノン化合物で変性されたスチレン系熱可塑性エラストマーであり、成分（ｃ）がメルカプトシラン化合物で表面処理されたクレーである場合に最も優れた物性バランスを持つポリフェニレンエーテル系樹脂組成物を得ることができる。
【００２２】
本発明のポリフェニレンエーテル系樹脂組成物には、目的に応じて、成分（ｄ）として芳香族燐酸エステル系難燃剤が添加されてもよい。芳香族燐酸エステル系難燃剤は特に限定されるものではないが、トリフェニルホスフェート、トリクレジルホスフェート、トリ
キシレニルホスフェート、クレジルジフェニルホスフェート、キシレニルジフェニルホスフェート、ジキシレニルフェニルホスフェート、ヒドロキシノンビスフェノール、レゾルシノールビスホスフェート、ビスフェノールＡビスホスフェート等のトリフェニル置換タイプの燐酸エステル類が好適に用いられる。これらは単独でも二種以上組み合わせて用いても良い。
【００２３】
本発明において、成分（ｂ）であるイミダゾリジノン化合物で変性されたスチレン系熱可塑性エラストマーの添加量は、２〜２０重量％の範囲より選ばれる。樹脂組成物の耐衝撃性および表面平滑性の観点から２重量％以上であることが好ましく、樹脂組成物の剛性、機械的強度および成型品の層剥離防止の観点から２０重量％以下であることが好ましい。
本発明において、成分（ｃ）のシラン化合物で表面処理された無機質充填剤の添加量は５〜６０重量％の範囲より選ばれる。樹脂組成物の剛性および機械的強度の観点から５重量％以上が好ましく、耐衝撃性および表面平滑性の観点から６０重量％以下が好ましい。
【００２４】
成分（ｄ）である芳香族燐酸エステル系難燃剤の添加量は、本発明のポリフェニレンエーテル系樹脂組成物１００重量部に対して５〜３０重量部の範囲より選ばれる。難燃性の観点から５重量部以上が好ましく、耐熱性の観点から３０重量部以下が好ましい。
本発明の樹脂組成物には必要に応じて酸化防止剤、紫外線吸収剤、熱安定剤等の安定剤類や可塑剤、帯電防止剤、着色剤、離型剤等も添加することができる。
本発明の組成物の調整方法は特に限定されるものではないが、組成物を大量に安定して製造するには押出機が好適に用いられ、特に少なくとも２ヶ所の供給口を備えた二軸押出機が好適に用いられる。
【００２５】
各成分のすべてを押出機の第１供給口より供給して溶融混練することができるが、これらの成分を第１供給口と第２供給口に適宜分けて供給することも可能である。なお、成分（ｄ）は第２供給口より供給することが好ましい。
本発明の樹脂組成物は１回の溶融混練で得られることが好ましい。前述の特許文献２（特開平８−５３６２４号）で開示されるような方法（予め成分（ｂ）と成分（ｃ）を溶融混練してペレットを得た後にさらに樹脂と溶融混練する）は、場合によっては成分（ｂ）が熱劣化することがあり、好ましくない。
【００２６】
本発明のポリフェニレンエーテル系樹脂組成物は剛性が高く、かつ表面平滑性に優れる。無機質充填剤を添加すると表面平滑性が悪化するのが普通であるが、本願発明の樹脂組成物は表面平滑性がよく、耐衝撃性や破断伸びは無機質充填剤を添加しない樹脂組成物よりもむしろ向上する。このため、本発明のポリフェニレンエーテル系樹脂組成物はポリフェニレンエーテル系樹脂の長所を備え、かつ剛性、耐衝撃性および表面平滑性のバランスに優れており、自動車分野、家電分野あるいはＯＡ機器分野等の成形材料として極めて有用である。
【実施例】
【００２７】
以下、実施例に基づき本発明を詳細に説明するが、本発明がこれらの例によって何ら限定されるものではない。尚、以下の用いる部は重量部であり％は重量％である。
実施例および比較例に示す各物性は組成物をペレット化して射出成形して得た試験片に付き、以下の測定法により測定したものである。
【００２８】
（１）落錘衝撃強さ（耐衝撃性）
５０ｍｍ×９０ｍｍ×２．５ｍｍ（厚さ）の平板を用い、東洋精機（株）製の落錘グラフィックインパクトテスターにより２３℃における破壊時の全吸収エネルギーを測定。
（２）ノッチ付ＩＺＯＤ衝撃値（耐衝撃性）
ＡＳＴＭ  Ｄ２５６に基づき２３℃にて測定。
（３）曲げ弾性率（剛性）
ＡＳＴＭ  Ｄ７９０に基づき２３℃にて測定。
（４）破断伸び
ＡＳＴＭ  Ｄ６３８に基づき２３℃にて測定。
（５）グロス（表面平滑性）
５０ｍｍ×９０ｍｍ×２．５ｍｍ（厚さ）の平板を用い、（株）村上色彩技術研究所製のグロスメーターＧＭ−２６Ｄにより平板中央のグロスを測定。
【００２９】
使用した原材料は下記の通りである。
（ａ）ポリフェニレンエーテル系樹脂、スチレン系樹脂
（ａ−１）：固有粘度（クロロホルム溶媒で３０℃にて測定）が０．４３ｄｌ／ｇのポリマー片末端鎖がフェノール性水酸基を有するポリ（２，６−ジメチルー１，４−フェニレン）エーテル。
（ａ−２）：ＰＳジャパン（株）製ゴム強化ポリスチレンＨ９３０２
（ｂ）スチレン系熱可塑性エラストマー
（ｂ−１）：官能基を有しないスチレン系熱可塑性エラストマー
旭化成（株）製タフテックＨ１０４１
（ｂ−２）：カルボニル基を有するスチレン系熱可塑性エラストマー
【００３０】
旭化成（株）製タフテックＨ１０４１を１００部、無水マレイン酸１．０部および日本油脂（株）製パーブチルＤ０．５部を均一に混合した後、押出機を用いて２６０℃にて溶融混練することで官能基を有するスチレン系熱可塑性エラストマーを得た。ナトリウムメチラートを用いた滴定法によって求めたＨ１０４１に対する無水マレイン酸の付加量は０．４部であった。
【００３１】
（ｂ−３）：イミダゾリジノン化合物で変性されたスチレン系熱可塑性エラストマー
窒素ガスで置換した攪拌機付きリアクターのシクロヘキサン溶剤中で、ｎ−ブチルリチウムを重合開始剤として用い、数平均分子量が４００００、結合スチレン３０重量％、ブタジエンの１，２−ビニル結合量が３８％のポリスチレン−ポリブタジエン−ポリスチレンの構造で、ポリマー鎖末端がリビングリチウムイオン構造を示すブロック共重合体を重合した。重合終了後、使用したｎ−ブチルリチウム量から重合体溶液中に存在するリチウムイオンに対して１．５倍モルの１，３−ジメチル−２−イミダゾリジノンを加え９５℃にて１０分間反応させた後、米国特許第４５０１８５７号明細書に記載された方法にて水素添加反応をポリブタジエン部分のエチレン製不飽和結合量が２０％未満になるまで定量的に継続して実施し、水素添加率８１．６％のポリマーを得た。この水添反応後のポリマー溶液に熱劣化安定剤として２，６−ジ−ｔｅｒｔ−ブチル−ｐ−クレゾールをポリマー１００ｇに対して０．３部添加し、溶剤であるシクロヘキサンを加熱除去し、ポリスチレン−水素添加されたポリブタジエン−ポリスチレンの構造を有し、該ポリスチレン鎖末端に２級アミンが付加したスチレン系熱可塑性エラストマーを得た。
【００３２】
（ｃ）無機質充填剤
（ｃ−１）：表面処理していない平均粒子径０．２μｍのクレー
米国Ｊ．Ｍ．Ｈｕｂｅｒ社製ポリフィルＨＧ９０
（ｃ−２）：メルカプトシラン化合物で表面処理した平均粒子径０．２μｍのクレー
米国Ｊ．Ｍ．Ｈｕｂｅｒ社製ニューキャップ２９０
（ｃ−３）：アミノシラン化合物で表面処理した平均粒子径０．２μｍのクレー
米国Ｊ．Ｍ．Ｈｕｂｅｒ社製ニューロック３９０
（ｄ）芳香族燐酸エステル系難燃剤
（ｄ−１）：ビスフェノールＡビスジフェニルホスフェート  大八化学（株）製ＣＲ７
４１
使用した押出機は下記のものである。
独国Ｗｅｒｎｅｒ＆Ｐｆｌｅｉｄｅｒｅｒ社製ベントポート付きＺＳＫ２５二軸押出機。
【００３３】
［実施例１］
ポリフェニレンエーテル樹脂（ａ−１）、スチレン系熱可塑性エラストマー（ｂ−３）、無機質充填剤（ｃ−２）および２，６−ジ−ｔ−ブチルー４−メチルフェノール（ＢＨＴ）を二軸押出機の駆動側供給口より供給し、芳香族燐酸エステル系難燃剤（ｄ−１）を押出機の側面の供給口より供給してシリンダー温度３００℃、スクリュー回転数２５０ｒｐｍで溶融混練して樹脂組成物を得た。該樹脂組成物の物性試験結果を表１に示す。
［実施例２］
無機質充填剤を（ｃ−３）に替えた以外は実施例１を繰り返して樹脂組成物を得た。該樹脂組成物の物性試験結果を表１に示す。
【００３４】
［比較例１］
スチレン系熱可塑性エラストマーを（ｂ−１）に替えた以外は実施例１を繰り返して樹脂組成物を得た。該樹脂組成物の物性試験結果を表１に示す。
［比較例２］
無機質充填剤を（ｃ−１）に替えた以外は実施例１を繰り返して樹脂組成物を得た。該樹脂組成物の物性試験結果を表１に示す。
［比較例３］
スチレン系熱可塑性エラストマーを（ｂ−２）に替えた以外は実施例２を繰り返して樹脂組成物を得た。該樹脂組成物の物性試験結果を表１に示す。
【００３５】
【表１】
2004016692.tif 000008
【００３６】
［比較例４］
無機質充填剤（ｃ−２）を添加せずに実施例１を繰り返して樹脂組成物を得た。該樹脂組成物の物性試験結果を表２に示す。
［実施例３］
ポリフェニレンエーテル樹脂（ａ−１）の内の一部を押出機の側面の供給口より供給した以外は実施例１を繰り返して樹脂組成物を得た。該樹脂組成物の物性試験結果を表２に示す。
【００３７】
［実施例４］
ポリフェニレンエーテル樹脂（ａ−１）、スチレン系樹脂（ａ−２）、スチレン系熱可塑性エラストマー（ｂ−３）、無機質充填剤（ｃ−３）およびＢＨＴを二軸押出機の駆動側供給口より供給してシリンダー温度３００℃、スクリュー回転数２５０ｒｐｍで溶融混練して樹脂組成物を得た。該樹脂組成物の物性試験結果を表２に示す。
【００３８】
［比較例５］
スチレン系熱可塑性エラストマーを（ｂ−１）に替えた以外は実施例４を繰り返して樹脂組成物を得た。該樹脂組成物の物性試験結果を表２に示す。
［比較例６］
表２に示す組成に替えた以外は実施例４を繰り返して樹脂組成物を得た。該樹脂組成物の物性試験結果を表２に示す。尚、該組成物の成型品を引っ張り試験した後の破断面には層剥離が見られた。
【００３９】
【表２】
2004016692.tif 000009
【００４０】
本発明を詳細にまた特定の実施態様を参照して説明したが、本発明の精神と範囲を逸脱することなく様々な変更や修正を加えることができることは当業者にとって明らかである
。
本出願は、2002年8月13日出願の日本特許出願（特願2002−235553）、2003年2月26日出願の日本特許出願（特願2003−048752）、2003年3月3日出願の日本特許出願（特願2003−055139）、に基づくものであり、その内容はここに参照として取り込まれる。
【産業上の利用可能性】
【００４１】
本発明のポリフェニレンエーテル系樹脂組成物は、剛性および表面平滑性に優れ、かつ耐衝撃性にも優れることから、自動車分野、家電分野あるいはＯＡ機器分野等で筐体類や外装部品等に有効に利用できる。
【国際調査報告】
2004016692.tif 000010
2004016692.tif 000011
2004016692.tif 000012
2004016692.tif 000013